СПОСОБ ПОЛУЧЕНИЯ ГРАНУЛИРОВАННОГО МЕТАЛЛА

1. Способ получения гранулированного металла, включающий стадии, на которых:
подают агломераты, содержащие оксид металла и углеродсодержащий восстановитель, на под восстановительной плавильной печи типа печи с подвижным подом;
нагревают агломераты для восстановления и расплавления оксида металла;
охлаждают гранулированный металл, полученный на указанной стадии нагревания; и
выгружают охлажденный гранулированный металл из печи для дальнейшего использования,
в котором агломераты, имеющие средний диаметр не менее 17,5 мм, подают на под печи, когда агломераты нагревают при плотности распределения на поде печи не ниже 0,5.
2. Способ по п.1, в котором углеродсодержащий материал распределяют на поде печи, и затем на углеродсодержащий материал подают агломераты с образованием одиночного слоя.
3. Способ по п. 1 или 2, в котором в качестве оксида металла используют оксид железа.
4. Способ по п.1, в котором в качестве восстановительной плавильной печи типа печи с подвижным подом применяют печь с вращающимся подом.
5. Способ по п.1, в котором в качестве оксида металла используют пыль сталеплавильного производства.
6. Способ по п.1, в котором восстановительная плавильная печь типа печи с подвижным подом включает зону выше по потоку, имеющую температуру, установленную на уровне от 1300°С до 1450°С, и зону ниже по потоку, имеющую температуру, установленную на уровне от 1400°С до 1550°С.
7. Способ по п.6, в котором зону ниже по потоку регулируют так, что она имеет температуру, более высокую, чем температура зоны выше по потоку в восстановительной плавильной печи типа печи с подвижным подом.